FR 2856402 A1 20041224 FR 0350222 A 20030617 PROCEDE DE PREPARATION D'HALOGENOALKYLDIALKYLCHLOROSILANE La présente invention concerne un procédé de préparation d'halogénoalkyldialkylhalogénosilane. Plus particulièrement, la présente invention concerne un procédé de préparation de 3-halopropyldiméthylchlorosilane, par hydrosilylation du diméthylhydrogénochlorosilane au moyen de chlorure d'allyle et d'un catalyseur à base d'un métal de la mine du platine, en particulier l'iridium, et récupération éventuelle dudit métal. La réaction en cause dans cet exemple est la suivante : Dans ce type de réaction, les quantités de métal de la mine de platine engagées sont souvent élevées dans le but d'obtenir un rendement satisfaisant. Dans ces conditions, pour que le procédé reste économiquement intéressant, il est nécessaire de récupérer le métal de la mine du platine pour pouvoir le réutiliser comme catalyseur. Une autre voie d'amélioration de l'économie du procédé serait d'optimiser l'activité du catalyseur. Pour ce faire de faire en sorte que soit accru le taux de transformation (TT) de l'hydrogénosilane (II) ou que, pour un TT donné, la sélectivité (S) du catalyseur soit significativement augmentée. Dans le présent exposé, le taux de transformation (TT) et la sélectivité (S) répondent aux définitions suivantes : TT = nombre de moles de motifs SiH consommées nombre de moles de motifs SiH ou de (II) introduites nombre de moles de (1) nombre de moles de motifs SiH ou de (II) introduites L'hydrosilylation du chlorure d'allyle par le diméthylhydrogénochlorosilane catalysée par un catalyseur à base d'Iridium est décrite dans les documents brevets suivants : JP-B-2938731 & JP-A-7126271. Les catalyseurs décrits dans ces documents brevets sont du type [lr(diène)CI]2 et permettent d'accéder à des taux de transformation complets (TT=100%) du diméthylhydrogénochlorosilane avec une bonne sélectivité de la réaction ( bon rendement RT en 3-chloropropyldiméthylchlorosilane). Cependant, ces performances sont atteintes au prix de quantités très importantes de catalyseur. L' EP-A-1 156 052 (= US-B-6 359 161) ainsi que le DE-A-10053037 (US-A- 2002/0052520) divulguent : en présence de COD libre pour augmenter le rendement : > EP-A-1 156 052 : 4.10-3 mole de COD libre pour 1.10-4 mole de [lr(COD)CI]2: soit un ratio 40 > versus DE-A-10053037 : 9,2.10-4 mole de COD libre pour 4,5.10-6 mole de [Ir(COD)Cl]2 : soit un ratio de 204. Le BE-B-785343 (US-B-3 798 252) décrit l'hydrosilylation de chlorure d'allyle par du trichlorohydrogénosilane, en présence d'acide chloroplatinique en solution dans de la cyclohexanone (élimination d'eau dans cette solution à l'aide de Na2S04). La cétone est combinée au platine afin d'améliorer la sélectivité de la réaction. Dans cet état de la technique, l'un des objectifs essentiels de la présente invention est de proposer un moyen permettant d'optimiser l'activité du catalyseur à base d'iridium par rapport à ce qui est enseigné dans l'art antérieur [notamment EP-A-1 156 052 (= US-B-6 359 161) ainsi que DE-A-10053037 [US-A- 2002/0052520]. Un autre objectif essentiel de l'invention est de fournir un procédé de préparation d'un halogénoalkyldialkylhalogénosilane du type ci-dessus, qui soit performant, économique et facile à mettre en oeuvre. Ces objectifs, parmi d'autres, sont atteints par l'invention qui concerne, en premier lieu, un procédé de préparation d'un halogénoalkyldialkylhalogénosilane de formule (I) : par réaction d'hydrosilylation d'un milieu réactionnel comportant : # un silane de formule (II) : ' et un halogénure d'alcène de formule (III) : # en présence d'une quantité catalytiquement efficace d'un catalyseur d'hydrosilylation à base d'iridium de degré d'oxydation1 ou III, formules (I), (II), (III) dans lesquelles : - le symbole Hal représente un atome d'halogène choisi parmi les atomes de chlore, brome et iode, - les symboles R2et R3,identiques ou différents, représentent chacun un groupe hydrocarboné monovalent choisi parmi un radical alkyle, linéaire ou ramifié, ayant de 1 à 6 atomes de carbone et un radical phényle, et - s représente un nombre entier compris entre 2 et 10 inclus, ledit procédé étant caractérisé en ce que l'on ajoute dans le milieu réactionnel au moins un auxiliaire à l'état libre ou supporté sélectionné dans le groupe de composés comprenant : > (i) les cétones, > (ii) les éthers, >(iii) les quinones, > (iv) les anhydrides, # (v) les composés hydrocarbonés insaturés (CHI) ayant un caractère aromatique et/ou comportant au moins une double liaison carbone=carbone et/ou au moins une triple liaison C=C, ces liaisons insaturées pouvant être conjuguées ou non conjuguées, lesdits CHI : étant linéaires ou cycliques (mono ou polycyclique), ayant de 4 à 30 atomes de carbone, ayant de 1 à 8 insaturations éthyléniques et/ou acétyléniques et comportant éventuellement un ou plusieurs hétéroatomes, > (vi) et leurs mélanges, avec la condition selon laquelle quand l'auxiliaire comprend un ou plusieurs CHI tels que définis supra, alors ce (ces) CHI est (sont) mélangé(s) avec au moins un autre auxiliaire différent d'un CHI. Conformément à la présente invention, on entend notamment par "mélanges (vi) " de composés auxiliaires : o (vi.1). tout mélange de composés (i) et/ou (ii) et/ou (iii) et/ou (iv) et/ou (v), o (vi. 2). tout composé dont la molécule comprend au moins deux fonctions chimiques différentes et sélectionnées dans le groupe comprenant les fonctions : cétone, éther, anhydride, quinone, C=C, et C= C, caractéristiques des composés (i) à (v), o (vi.3) tout mélange de composés (vi.2), o (vi.4) ainsi que tout mélange à base d'au moins un composé (i) à (v) et d'au moins un composé (vi.2). Selon un mode préféré, on utilise un catalyseur à base d'iridium de degré d'oxydation # dans la structure duquel chaque atome d'iridium répond à la forme complexe du type Ir (L)3 X où les symboles L et X ont les définitions données dans l'ouvrage "Chimie Organométallique de Didier ASTRUC", publié en 2000 par EDP Sciences (cf. notamment page 31 et suivantes). Suivant un mode plus préféré, le catalyseur répond à la formule (IV) : dans laquelle : - le symbole R4représente soit un ligand monodentate L et dans ce cas x = 2, soit un ligand bidentate (L)2 et dans ce cas x = 1, et - le symbole R5 représente, soit Hal tel que défini supra, et dans ce cas y = 2, soit un ligand de type LX et dans ce cas y = 1. Conviennent bien des catalyseurs répondant à la définition plus préférée précitée dans laquelle : - R4est un ligand comportant au moins une double liaison carbone=carbone et/ou au moins une triple liaison C=C, ces liaisons insaturées pouvant être conjuguées ou non conjuguées, ledit ligand : étant linéaire ou cyclique (mono ou polycyclique), ayant de 4 à 30 atomes de carbone, ayant de 1 à 8 insaturations éthyléniques et/ou acétyléniques et comportant éventuellement un ou plusieurs hétéroatomes, et - R5, outre Hal, peut représenter aussi un ligand LX comme notamment un ligand dérivé de l'acétylacétone, d'un ss-cétoester, d'un ester malonique, d'un composé allylé. Suivant un mode encore plus préféré, le catalyseur répond à la formule (IV) où le symbole R5 du catalyseur représente Hal et y = 2. Les ligands R4du catalyseur (IV) préféré peuvent être identiques ou différents des CHI (v) de l'auxiliaire. Le catalyseur à base d'iridium peut être supporté comme cela est décrit par exemple dans l'US-B-6 177 585 et le GB-A-1526324 Le système catalytique utilisé conformément au procédé selon l'invention, permet de diminuer la quantité de catalyseur nécessaire à l'obtention d'un taux de transformation TT complet du silane de formule (II) : Hal---(R2R3)Si-H et/ou d'augmenter la sélectivité S pour un TT donné et fixe. Ce système catalytique est avantageusement constitué : .:. d'un catalyseur organométallique à base d'iridium de degré d'oxydation @ ou III, *:* d'un ou plusieurs auxiliaires introduits chacun en quantité minimale de 20% molaire par rapport au métal. Ce ou ces auxiliaires peuvent être utilisés sous forme liquide ou solide. Dès lors qu'ils sont liquides, ils peuvent être introduits en quantité telle dans le milieu réactionnel qu'ils jouent, en plus d'un rôle de promoteur d'hydrosilylation, un rôle de solvant de la réaction. Le fait de pouvoir être mis en oeuvre sous forme liquide est un avantage opérationnel très fort pour le procédé de l'invention. L'éventuelle fonction de solvant de l'auxiliaire peut également permettre, en particulier lorsqu'il s'agit d'un solvant lourd (à savoir un solvant ayant un point d'ébullition sous la pression atmosphérique qui est supérieur à celui du composé de formule (1), comme par exemple un polyéther), d'améliorer la stabilité du milieu réactionnel et donc la sécurité du procédé. En outre, cela offre des possibilités de récupération aisée du catalyseur et donc de recyclage de ce dernier. Lorsque l'auxiliaire est à l'état libre, il peut être introduit dans le milieu réactionnel selon un rapport molaire, par rapport à l'iridium métal, d'au moins 0,2, de préférence d'au moins 1. Selon la nature des ligands, on peut choisir plus préférentiellement un rapport molaire supérieur à 10 et même supérieur à 100. Dans le cas où l'auxiliaire comprend au moins un composé sélectionné dans le groupe des CHI (v) pris en eux-mêmes ou en mélanges entre eux, la concentration en catalyseur (de préférence IV) est telle que le rapport molaire Iridium / silane de formule (II), exprimé en moles, est inférieur ou égal à 400.10-6, de préférence à 200.10-6, et, plus préférentiellement encore à 50.10-6. Comme exemples de cétones (i) convenables, on peut se référer à celles définies dans l'US-B-3 798 252 et dans les PL-A-176036, PL-A-174810, PL-A-145670 et JP-A-75024947. Comme exemples d'éthers (ii) convenables, on peut se référer à ceux définis dans l'US-B-4 820 674 et dans le JP-A-52093718. Avantageusement, l'auxiliaire est sélectionné dans le groupe comprenant notamment : cyclohexanone, 2-cyclohexen-1-one, isophorone, 2-benzylidenecyclohexanone, 3-Methylene-2-norbornanone, 4-hexen-3-one, 2-allylcyclohexanone, 2-Oxo-1cyclohexaneproprionitrile, 2-(1-cyclohexenyl)cyclohexanone, monoglyme, éthylène-glycoldivinyléther, éther éthylique, benzoquinone, phényl-benzoquinone, anhydride maléïque, anhydride succinique allylé, 3-benzylidène-2,4-pentadione, phénothiazine, (méthylvinyl)cyclotétrasiloxane (D4 vinylé), 4-phényl-3-butyn-2one, butadiène-1,3, hexadiène-1,5, cyclohexadiène-1,3, cyclooctadiène-1,5 (COD), cyclododécatriène-1,5,9, divinyltétraméthylsiloxane (DVTMS), norbornadiène et leurs mélanges. Selon un mode préféré de mise en oeuvre de l'invention, l'auxiliaire est un mélange (vi) comportant au moins un CHI (v)-de préférence le COD- et au moins une cétone (i)-de préférence la cyclohexanone- et/ou au moins un éther (ii) et/ou au moins une quinone (iii). Dans ce mode préféré de mise en #uvre du procédé selon l'invention, la concentration en catalyseur -de préférence de formule (IV)- est telle que le rapport molaire Iridium / silane de formule (II), exprimé en moles, est inférieur ou égal à 100.10-6, de préférence à 60.10-6, et, plus préférentiellement encore est compris entre 40.10-6 et 1.10-6. Suivant une modalité opératoire propre à ce mode préféré de mise en #uvre, les composants du mélange (vi) : CHI / (i) et/ou (ii) et/ou (iii) sont présents dans le milieu réactionnel lorsque la réaction démarre. Comme exemples de complexes de l'iridium de formule (IV) qui conviennent spécialement bien, on citera ceux correspondant au mode encore plus préféré, dans la formule desquels : le symbole R4est un ligand choisi parmi le butadiène- 1,3, l'hexadiène-1,5, le cyclohexadiène-1,3, le cyclooctadiène-1,5 (COD), le cyclododécatriène-1,5,9, le divinyltétraméthyl-siloxane et le norbornadiène. A titre d'exemples spécifiques de complexes de l'iridium (IV) qui conviennent encore mieux, on citera les catalyseurs suivants : di-,-chlorobis(rl-1,5-hexadiene)düridium, di--bromobis(rl-1,5-hexadiene)düridium, di-q.-iodobis(rl-1,5-hexadiene)düridium, di-u.-ch)orobis(T)-1,5-cydooctadiene)diiridium, di-,-bromobis(rl-1,5-cyclooctadiene)düridium, di--iodobis(r)-1,5-cyc!ooctadiene)diiridium, di--chlorobis(-2,5-norbornadiene)düridium, di-,-bromobis(rl-2,5-norbornadiene)düridium, di-,-iodobis(rl-2,5-norbornadiene)düridium. Le procédé selon l'invention peut être mis en #uvre soit de façon continue, soit de façon semi-continue, soit de façon discontinue. Ces trois modes de fonctionnement conviennent notamment lorsque le catalyseur -de préférence IV- est utilisé en milieu liquide homogène, selon une disposition préférentielle de l'invention et comme cela est décrit dans JP-B-2 938 731 et EP-A-1 156 052. Préférentiellement le produit de formule (I) est le 3-chloropropyldiméthylchlorosilane, le produit de formule (II) est le diméthylhydrogénochlorosilane et le produit de formule (III) est le chlorure d'allyle. Selon un autre de ses aspects l'invention concerne, un système catalytique pour la préparation d'un halogénoalkyldialkyl-halogénosilane de formule (1) : par réaction d'hydrosilylation d'un milieu réactionnel comportant : # un silane de formule (II) : # et un halogénure d'alcène de formule (III) : formules dans lesquelles : - le symbole Hal représente un atome d'halogène choisi parmi les atomes de chlore, brome et iode, - les symboles R2et R3,identiques ou différents, représentent chacun un groupe hydrocarboné monovalent choisi parmi un radical alkyle, linéaire ou ramifié, ayant de 1 à 6 atomes de carbone et un radical phényle, et - s représente un nombre entier compris entre 2 et 10 inclus, caractérisé en ce que qu'il comprend : -1- un catalyseur d'hydrosilylation à base d'iridium de degré d'oxydation # dans la structure duquel chaque atome d'iridium répond à la forme complexe du type Ir (L)3 X où les symboles L et X ont les définitions données dans l'ouvrage "Chimie Organométallique de Didier ASTRUC", publié en 2000 par EDP Sciences (cf. notamment page 31 et suivantes), ce catalyseur répondant de préférence à la formule : dans laquelle : - le symbole R4représente soit un ligand monodentate L et dans ce cas x = 2, soit un ligand bidentate (L)2 et dans ce cas x = 1, et - le symbole R5 représente, soit Hal, Hal représentant un atome d'halogène choisi parmi les atomes de chlore, brome et iode, et dans ce cas y = 2, soit un ligand de type LX et dans ce cas y = 1 -2- et au moins un auxiliaire, à l'état libre ou supporté, sélectionné dans le groupe de composés comprenant : > (i) les cétones, > (ii) les éthers, > (iii) les quinones, > (iv) les anhydrides, # (v) les composés hydrocarbonés insaturés (CHI) ayant un caractère aromatique et/ou comportant au moins une double liaison carbone=carbone et/ou au moins une triple liaison C=C, ces liaisons insaturées pouvant être conjuguées ou non conjuguées, lesdits CHI : étant linéaires ou cycliques (mono ou polycyclique), ayant de 4 à 30 atomes de carbone, ayant de 1 à 8 insaturations éthyléniques et/ou acétyléniques et comportant éventuellement un ou plusieurs hétéroatomes, > (vi) et leurs mélanges, avec la condition selon laquelle quand l'auxiliaire comprend un ou plusieurs CHI tels que définis supra, alors ce (ces) CHI est (sont) mélangé(s) avec au moins un autre auxiliaire différent d'un CHI. EXEMPLES Les exemples suivants illustrent l'invention sans en limiter la portée. Ils ont pour objet l'évaluation de systèmes catalytiques : [di-t-chlorobis(il-1,5-cyclooctadiene)diiridium + auxiliaire(s) d'hydrosilylation] dans la réaction d'hydrosilylation du chlorure d'allyle par le diméthylhydrogénochlorosilane. Les essais sont réalisés dans des réacteurs parallèles. Chaque réacteur est muni d'un agitateur magnétique, d'un condenseur à reflux et d'un thermomètre. Le fluide caloporteur est porté à une température de -35 C, ce qui permet d'obtenir un bilan matière toujours supérieur à 95% massique. L'effet des auxiliaires d'hydrosilylation est comparé à une réaction témoin où seul le di-p-chlorobis(rl-1,5-cyclooctadiène)düridium a été utilisé. Pour cet essai témoin, une quantité volontairement faible en catalyseur a été introduite afin d'obtenir un taux de conversion des fonctions SiH de l'ordre de 50%. Le diméthylhydrogénochlorosilane, de pureté 99% en poids, est ajouté par coulée sur un pied chauffé à 35 C et constitué du chlorure d'allyle (1. 05 éq. Mol silane) ainsi que du système catalytique [di-,-chlorobis(ri-1,5-cyclooctadiene)düridium + auxiliaire(s) d'hydrosilyla- tion]. Le silane est coulé par l'intermédiaire d'un pousse seringue à un débit de 1. 3 ml/minute. La température du milieu réactionnel n'est pas régulée. L'analyse du milieu réactionnel est réalisée par chromatographie phase gaz étalonnée au n-tetradécane. I :Auxiliaires d'hydrosilylation utilisés seuls : 1. 1- Effet des cétones (i) : TABLEAU Rapport molaire Rapport molaire Ir Exemple Cétone cétone molaire x 10-6 / CIMe2SiH TT (%) S (%) 1 Aucune 0 235 94 76 2 cyclohexanone 100 235 80 91 3 aucune 0 130 50 82 4 2-Cyclohexen-1-one 91 133 44 91 5 2-allylcyclohexanone 100 133 41 92 6 2-(1- 137 132 51 90 cyclohexenyl)cyclohexanone 7 3-benzylidene-2,4-pentadione 1.2 131 59 81 8 3-benzylidene-2,4-pentadione 115 134 42 92 1.2- effet des éthers (ii) : TABLEAU Rapport molaire Ir Exemple éthers Rapport molaire x 10-6 / CIMe2SiH TT(%) S (%) éther tir 3 Aucune 0 130 50 82 9 monoglyme 109 131 60 81 10 monoglyme 260 136 45 86 11 Ether éthylique 740 134 60 89 1.3 - effet des quinones (iii): TABLEAU III Exemple quinones Rapport molaire Rapport molaire Ir TT(%) S (%) quinone / Ir x 10-6 / CIMe2SiH 3 Aucune 0 130 50 82 12 Benzoquinone 93 141 40 94 13 phényl 1. 1 137 51 84 benzoquinone 1.4 - effet des anhydrides (iv) : TABLEAU IV Exemple anhydrides Rapport molaire Rapport molaire Ir TT(%) S (%) anhydride / Ir # 10-6 / CIMe2SiH 3 Aucune 0 130 50 82 14 anhydride succinique allylé 103 133 47 87 15 Anhydride maléïque 1. 7 131 43 84 1.5 - effet des auxiliaires CHI (v) :: TABLEAU V Rapport molaire Rapport molaire Ir Exemple CHI (v) R4 / Ir 10-6 CIMe2SiH TT (%) S (%) 3 Aucun 0 130 50 82 16 D4 vinylé 104 135 48 86 17 phénothiazine 1.1 132 55 83 Il : Association d'auxiliaires d'hydrosilylation : 11.1- association de cyclohexanone et de 1,5-cyclooctadiène (1,5-COD) : TABLEAU VI Ir Exemple x 10-6 TT (%) S (%) Rapport molaire Rapport molaire CIMe2SiH Cyclohexanone/lr 1 ,5-COD / Ir 18 51 21 70 19 49 15 82 189 - 20(1) 50 29 85 - 135 21 51 94 96 170 110 (1) une conversion complète des fonctions SiH peut être obtenue en présence de 1,5-COD libre seulement si une concentration plus importante en [lrCODCI]2 est introduite dans le milieu. 2. 2- association de l'éther éthylique et de 1,5-cyclooctadiène (1, 5-COD) : TABLEAU VII Ir Rapport molaire éther # 10-6 / Rapport molaire Exemple TT (%) S (%) éthylique/Ir CIMe2SiH 1,5-COD / Ir 18 51 21 70 20 (1) 50 29 85 - 135 22 51 100 98 100 148 (1) une conversion complète des fonctions SiH peut être obtenue en présence de 1,5-COD libre seulement si une concentration plus importante en [lrCODCI]2 est introduite dans le milieu. 2. 3- association de la benzoquinone et de 1,5-cyclooctadiène (1, 5-COD) : TABLEAU VIII Ir Rapport molaire x 10-6 / Rapport molaire Exemple TT (%) S (%) benzoquinonellr CIMe2SiH 1,5-COD / Ir 18 51 21 70 20(1) 50 29 85 - 135 23 50 100 97 51 110 (1) une conversion complète des fonctions SiH peut être obtenue en présence de 1,5-COD libre seulement si une concentration plus importante en [lrCODCI]2 est introduite dans le milieu. III : exemple 2.4: reproduction de l'exemple 2.1avec régulation de la température : Dans un tétracol de 500 ml, en verre, équipé d'un mobile d'agitation, surmonté d'un réfrigérant, on charge 92. 48 g de chlorure d'allyle (1.194 mole), 0,011 g de catalyseur [lr(COD)CI]2 où COD = 1,5-cyclooctadiène (2. 829 10-5 moles) ainsi que le COD (0. 611 g ,5.648 mmoles) et la cyclohexanone (1. 067 g, 10. 9 mmoles). On agite pour dissoudre complètement le système catalytique. Le diméthylhydrogénochlorosilane, de pureté 99% en poids est introduit par une pompe péristaltique dans le milieu réactionnel. On en introduit 107.15 g (1. 117 moles) en 2 heures 30 minutes. Le débit d'introduction est ajusté pour maintenir la température du milieu réactionnel entre 20 et 25 C, en tenant compte de la forte exothermie de la réaction. Le milieu réactionnel est maintenu sous agitation pendant 20 minutes après la fin de l'introduction du diméthylhydrogénochlorosilane. A la fin du temps de maintien, un échantillon est prélevé pour analyse. Les résultats sont les suivants : TT du diméthylhydrogénochlorosilane = 99,8%, S en chloropropyldiméthylchloro-silane = 98,3% (par analyse par chromatographie en phase gaz). REVENDICATIONS 1. Procédé de préparation d'un halogénoalkyldialkylhalogénosilane de formule (I) : par réaction d'hydrosilylation d'un milieu réactionnel comportant : # un silane de formule (II) : # et un halogénure d'alcène de formule (III) : # en présence d'une quantité catalytiquement efficace d'un catalyseur d'hydrosilylation à base d'iridium de degré d'oxydation 1 ou III, formules (1), (II), (III) dans lesquelles : - le symbole Hal représente un atome d'halogène choisi parmi les atomes de chlore, brome et iode, - les symboles R2et R3,identiques ou différents, représentent chacun un groupe hydrocarboné monovalent choisi parmi un radical alkyle, linéaire ou ramifié, ayant de 1 à 6 atomes de carbone et un radical phényle, et - s représente un nombre entier compris entre 2 et 10 inclus, ledit procédé étant caractérisé en ce que l'on ajoute dans le milieu réactionnel au moins un auxiliaire à l'état libre ou supporté sélectionné dans le groupe de composés comprenant : > (i) les cétones, > (ii) les éthers, >(iii) les quinones, > (iv) les anhydrides, (v) les composés hydrocarbonés insaturés (CHI) ayant un caractère aromatique et/ou comportant au moins une double liaison carbone=carbone et/ou au moins une triple liaison C#C, ces liaisons insaturées pouvant être conjuguées ou non conjuguées, lesdits CHI : étant linéaires ou cycliques (mono ou polycyclique), ayant de 4 à 30 atomes de carbone, ayant de 1 à 8 insaturations éthyléniques et/ou acétyléniques et comportant éventuellement un ou plusieurs hétéroatomes, > (vi) et leurs mélanges, avec la condition selon laquelle quand l'auxiliaire comprend un ou plusieurs CHI tels que définis supra, alors ce (ces) CHI est (sont) mélangé(s) avec au moins un autre auxiliaire différent d'un CHI. 2. Procédé selon la revendication 1, caractérisé en ce que l'on utilise un catalyseur à base d'iridium de degré d'oxydation 1 dans la structure duquel chaque atome d'iridium répond à la forme complexe du type Ir (L)3 X où les symboles L et X ont les définitions données dans l'ouvrage "Chimie Organométallique de Didier ASTRUC", publié en 2000 par EDP Sciences (cf. notamment page 31 et suivantes). 3. Procédé selon la revendication 2, caractérisé en ce que le catalyseur répond à la formule : dans laquelle : - le symbole R4représente soit un ligand monodentate L et dans ce cas x = 2, soit un ligand bidentate (L)2 et dans ce cas x = 1, et - le symbole R5 représente, soit Hal représente un atome d'halogène choisi parmi les atomes de chlore, brome et iode, et dans ce cas y = 2, soit un ligand de type LX et dans ce cas y = 1. 4. Procédé selon la revendication 3, caractérisé en ce que dans la formule (IV): o R4 est un ligand comportant au moins une double liaison carbone=carbone et/ou au moins une triple liaison C=C, ces liaisons insaturées pouvant être conjuguées ou non conjuguées, ledit ligand : étant linéaire ou cyclique (mono ou polycyclique), ayant de 4 à 30 atomes de carbone, ayant de 1 à 8 insaturations éthyléniques et/ou acétyléniques et comportant éventuellement un ou plusieurs hétéroatomes, et o R5, outre Hal, peut représenter aussi un ligand LX comme notamment un ligand dérivé de l'acétylacétone, d'un -cétoester, d'un ester malonique, d'un composé allylé. 5. Procédé selon la revendication 1, caractérisé en ce que l'auxiliaire est introduit dans le milieu réactionnel à l'état libre et selon un rapport molaire, par rapport à l'iridium métal, d'au moins 0,2, de préférence d'au moins 1 et plus préférentiellement d'au moins 100. 6. Procédé selon la revendication 1, caractérisé : > en ce que l'auxiliaire comprend au moins un composé sélectionné dans le groupe des CHI (v) pris en eux-mêmes ou en mélanges entre eux, > et en ce que la concentration en catalyseur (de préférence IV) est telle que le rapport molaire Iridium / silane de formule (II), exprimé en moles, est inférieur ou égal à 400.10-6, de préférence à 200.10-6, et, plus préférentiellement encore à 50.10-6. 7. Procédé selon l'une quelconque des revendications 1 à 6, caractérisé en ce que l'auxiliaire est sélectionné dans le groupe comprenant : cyclohexanone, 2-cyclohexen-1-one, isophorone, 2-benzylidenecyclohexanone, 3-Methylene-2-norbornanone, 4-hexen-3-one, 2-allylcyclohexanone, 2-Oxo-1cyclohexaneproprionitrile, 2-(1-cyclohexenyl)cyclohexanone, monoglyme, éthylène-glycoldivinyléther, éther éthylique, benzoquinone, phényl-benzoquinone, anhydride maléïque, anhydride succinique allylé, 3-benzylidène-2,4-pentadione, phénothiazine, (méthylvinyl)cyclotétrasiloxane (D4 vinylé), 4-phényl-3-butyn-2one, butadiène-1,3, hexadiène-1,5, cyclohexadiène-1,3, cyclooctadiène-1,5 (COD), cyclododécatriène-1,5,9, divinyltétraméthylsiloxane (DVTMS), norbornadiène et leurs mélanges. 8. Procédé selon l'une quelconque des revendications 1 à 7, caractérisé en ce que l'auxiliaire est un mélange (vi) comportant au moins un CHI (v)-de préférence la COD- et au moins une cétone (i)-de préférence la cyclohexanoneet/ou au moins un éther (ii) et/ou au moins une quinone (iii). 9. Procédé selon la revendication 8 caractérisé en ce que la concentration en catalyseur-de préférence de formule (IV)- est telle que le rapport molaire Iridium / silane de formule (II), exprimé en moles, est inférieur ou égal à 100.10-6, de préférence à 60.10-6, et, plus préférentiellement encore est compris entre 40.10-6 et 1.10-6. 10. Procédé selon la revendication 8, caractérisé en ce que les composants du mélange (vi) : CHI / (i) et/ou (ii) et/ou (iii) sont présents dans le milieu réactionnel lorsque la réaction démarre. 11. Procédé selon l'une quelconque des revendications 1 à 10, caractérisé en ce que le produit de formule (I) est le 3-chloropropyldiméthylchlorosilane, le produit de formule (II) est le diméthylhydro-génochlorosilane et le produit de formule (III) est le chlorure d'allyle. 12. Système catalytique pour la préparation d'un halogénoalkyldialkylhalogénosilane de formule (I) : par réaction d'hydrosilylation d'un milieu réactionnel comportant : # un silane de formule (II) : ' et un halogénure d'alcène de formule (III) : formules dans lesquelles : - le symbole Hal représente un atome d'halogène choisi parmi les atomes de chlore, brome et iode, - les symboles R2et R3,identiques ou différents, représentent chacun un groupe hydrocarboné monovalent choisi parmi un radical alkyle, linéaire ou ramifié, ayant de 1 à 6 atomes de carbone et un radical phényle, et - s représente un nombre entier compris entre 2 et 10 inclus, caractérisé en ce que qu'il comprend : -1- un catalyseur d'hydrosilylation à base d'iridium de degré d'oxydation I dans la structure duquel chaque atome d'iridium répond à la forme complexe du type Ir (L)3 X où les symboles L et X ont les définitions données dans l'ouvrage "Chimie Organométallique de Didier ASTRUC", publié en 2000 par EDP Sciences (cf. notamment page 31 et suivantes), ce catalyseur répondant de préférence à la formule : dans laquelle : - le symbole R4représente soit un ligand monodentate L et dans ce cas x = 2, soit un ligand bidentate (L)2 et dans ce cas x = 1, et - le symbole R5 représente, soit Hal Hal représente un atome d'halogène choisi parmi les atomes de chlore, brome et iode, et dans ce cas y = 2, soit un ligand de type LX et dans ce cas y = 1 -2- et au moins un auxiliaire, à l'état libre ou supporté, sélectionné dans le groupe de composés comprenant : > (i) les cétones, > (ii) les éthers, >(iii) les quinones, > (iv) les anhydrides, (v) les composés hydrocarbonés insaturés (CHI) ayant un caractère aromatique et/ou comportant au moins une double liaison carbone=carbone et/ou au moins une triple liaison C#C, ces liaisons insaturées pouvant être conjuguées ou non conjuguées, lesdits CHI : étant linéaires ou cycliques (mono ou polycyclique), ayant de 4 à 30 atomes de carbone, ayant de 1 à 8 insaturations éthyléniques et/ou acétyléniques et comportant éventuellement un ou plusieurs hétéroatomes, > (vi) et leurs mélanges, avec la condition selon laquelle quand l'auxiliaire comprend un ou plusieurs CHI tels que définis supra, alors ce (ces) CHI est (sont) mélangé(s) avec au moins un autre auxiliaire différent d'un CHI.